(57)【要約】【課題】本発明の課題は、常温常湿環境下のみならず、高温高湿環境下においても印字の耐久性に優れ、さらに幅広いトナー帯電量領域においてカブリが発生しない静電荷像現像用トナーを提供することにある。【解決手段】  結着樹脂及び着色剤を含んでなる着色樹脂粒子、並びに外添剤を含有する静電荷像現像用トナーにおいて、該外添剤が、無機層状粘土化合物の微粒子を含有し、該無機層状粘土化合物は、層間に４級アンモニウムイオンがインターカレーションされていることを特徴とする静電荷像現像用トナーを用いる。【選択図】なし【特許請求の範囲】
【請求項１】
結着樹脂及び着色剤を含んでなる着色樹脂粒子、並びに外添剤を含有する静電荷像現像用トナーにおいて、
該外添剤が、無機層状粘土化合物の微粒子を含有し、
該無機層状粘土化合物は、層間に４級アンモニウムイオンがインターカレーションされていることを特徴とする静電荷像現像用トナー。
【請求項２】
該無機層状粘土化合物の微粒子の表面が、疎水化処理剤により疎水化処理されていることを特徴とする請求項１に記載の静電荷像現像用トナー。
【請求項３】
該無機層状粘土化合物の微粒子の個数平均一次粒径が０．１〜１０μｍであることを特徴とする請求項１又は２に記載の静電荷像現像用トナー。
【請求項４】
該無機層状粘土化合物が、スメクタイト族であることを特徴とする請求項１〜３のいずれかに記載の静電荷像現像用トナー。
【請求項５】
該外添剤が、更に
個数平均一次粒径が５〜１５ｎｍの微粒子（Ａ）、及び
個数平均一次粒径が２０〜２００ｎｍの微粒子（Ｂ）を含有し、
該微粒子（Ａ）及び該微粒子（Ｂ）は、それぞれ独立にシリカ又はチタニアの微粒子であることを特徴とする請求項１〜４のいずれかに記載の静電荷像現像用トナー。
【発明の詳細な説明】
【技術分野】
【０００１】
本発明は、複写機、ファクシミリ、及びプリンター等の、電子写真法を利用した装置の現像に用いることが出来る静電荷像現像用トナーに関するものである。
【背景技術】
【０００２】
一般に、電子写真法では、電子写真装置や静電記録装置等の画像形成装置において、以下のプロセスにより印刷画像が形成される。先ず、感光体上に静電潜像が形成される。次に、現像ロール上のトナーにより、該静電潜像が現像されトナー像を形成し、形成されたトナー像は、必要に応じて紙等種々の転写材上に転写される。転写されたトナー像は、加熱、加圧、又は溶剤蒸気などにより定着され、印刷画像が形成される。
【０００３】
近年、電子写真法を用いた、複写機、ファクシミリ、及びプリンター等の画像形成装置に対し、カラー化のニーズが高まっており、カラーの印刷では、写真等の高精細画像の印刷も行なうことから、解像度の高さが必要とされ、それに対応しうるカラートナーが求められている。また、これらに対しては、印字コストの低減も、求められており、そのため、トナーにおいては、多数枚印字しても印字品質が低下しないこと、すなわち優れた印字耐久性が必要とされている。さらに、最近では、高温高湿環境下における使用に際しても、画質が維持され印字耐久性が低下しないことも求められてきている。
上記の要求に対し、従来、着色樹脂粒子に、それより粒径の小さい、無機微粒子や有機微粒子を付着添加（外添）してトナーとすることにより、解像度や印字耐久性を改善する試みがなされている。
【０００４】
特許文献１では、２〜６μｍの着色樹脂粒子に、平均粒径５ｎｍ以上２０ｎｍ未満のシリカ微粒子と、平均粒径２０ｎｍ以上４０ｎｍ以下の二酸化チタン微粒子を外添してなるトナーが開示されている。しかし、このトナーは、転写性、現像性、クリーニング性が、特に耐久試験の初期においては、向上するものの、多数枚の耐久試験を行った場合、外添剤の埋没などのトナーの劣化により、トナーの流動性が低下し、カブリが発生しやすくなる。
【０００５】
また、特許文献２では、外添剤として、シランカップリング剤により表面を改質し疎水化したカオリンクレー（カオリナイト）を含有するトナーが開示されている。
さらに、特許文献３では、外添剤として、焼成されたカオリンクレーを含有するトナーが開示されている。しかしながら、カオリンクレーは、焼成されると、結晶水が失われて、層状構造は失われる。
【０００６】
しかし、特許文献２及び特許文献３に開示されるトナーでは、印字耐久性のある程度の改善が見られるものの、最近求められるレベルには十分ではなく、特に高温高湿環境下での耐久時に帯電量が低下しカブリが発生しやすいという問題があった。
【０００７】
【特許文献１】特開平３−１００６６１号公報
【特許文献２】特開昭５４−２８６３０号公報
【特許文献３】特開平５−１５８２７６号公報
【発明の開示】
【発明が解決しようとする課題】
【０００８】
本発明の目的は、常温常湿環境下のみならず、高温高湿環境下においても、かぶりが発生しない、印字の耐久性に優れる静電荷像現像用トナーを提供することにある。
【課題を解決するための手段】
【０００９】
本発明者は、この目的を達成すべく鋭意研究を行った結果、外添剤として、層間に特定のイオンがインターカレーションされた無機層状粘土化合物微粒子を含有させることにより、上述の目的を達成することを見出し、この知見に基づいて本発明を完成するに至った。
【００１０】
かくして、本発明によれば、結着樹脂及び着色剤を含んでなる着色樹脂粒子並びに外添剤を含有する静電荷像現像用トナーにおいて、該外添剤が、無機層状粘土化合物の微粒子を含み、該無機層状粘土化合物は、層間に４級アンモニウムイオンがインターカレーションされていることを特徴とする静電荷像現像用トナーが提供される。
【００１１】
本発明において、該無機層状粘土化合物の微粒子の表面が、疎水化処理剤により疎水化処理されていることが好ましく、該無機層状粘土化合物の微粒子の個数平均一次粒径が０．１〜１０μｍであることがより好ましい。
【００１２】
また、本発明において、該無機層状粘土化合物が、スメクタイト族であることがさらに好ましい。
【００１３】
本発明によれば、該外添剤が、更に、個数平均一次粒径が５〜１５ｎｍの微粒子（Ａ）、及び個数平均一次粒径が２０〜２００ｎｍの微粒子（Ｂ）を含有し、該微粒子（Ａ）及び該微粒子（Ｂ）は、それぞれ独立にシリカ又はチタニアの微粒子であることが、特に好適である。
【発明の効果】
【００１４】
本発明によれば、常温常湿環境下のみならず、高温高湿環境下においても印字耐久性に優れ、さらに幅広いトナー帯電量領域においてカブリが発生しない静電荷像現像用トナーが提供される。
【発明を実施するための最良の形態】
【００１５】
以下、本発明の静電荷像現像用トナー（以下、「静電荷像現像用トナー」のことを、単に「トナー」ともいう。）、及びその製造方法について説明する。
【００１６】
本発明のトナーは、着色樹脂粒子、及び外添剤を含有しており、該着色樹脂粒子は、結着樹脂、及び着色剤を含有している粒子であり、必要に応じて、帯電制御剤、離型剤、顔料分散剤等のその他の添加物を含有していてもよい。
【００１７】
結着樹脂の具体例としては、ポリスチレン、スチレン−アクリル酸ブチル共重合体、ポリエステル樹脂、エポキシ樹脂等の従来からトナーに広く用いられている樹脂を挙げることができる。
【００１８】
本発明において、着色樹脂粒子の製造方法は、粉砕法や重合法があげられ特に限定されない。これらの方法により、得られたトナーを、それぞれ粉砕トナー、重合トナーという。本発明のトナーとしては、重合トナーが、ミクロンオーダーで比較的小さい粒径分布を持つことから、好ましい。上記重合法としては、乳化重合凝集法、分散重合法、懸濁重合法などが挙げられ、懸濁重合法が好ましい。
【００１９】
重合法を採用して着色樹脂粒子を製造する場合、以下のようなプロセスにより行なわれる。まず、重合性単量体、着色剤、さらに必要に応じてその他の添加物を混合して、重合性単量体組成物とする。この重合性単量体組成物は、必要に応じて分散安定剤を含む、水系媒体に入れた後、重合開始剤を添加し、液滴形成を行なう。その後、重合を行ない、着色樹脂粒子の水分散液が得られる。この水分散液を、洗浄・脱水・乾燥し、乾燥した着色樹脂粒子を得る。この乾燥した着色樹脂粒子を、必要に応じて分級を行ない、外添剤とさらに必要に応じてキャリアを添加して、重合トナーを得る。
【００２０】
（１）重合性単量体組成物
重合性単量体は、重合可能な化合物のことをいう。
重合性単量体の主成分として、モノビニル単量体を使用することが好ましい。モノビニル単量体としては、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリルアミド、メタクリルアミド等のアクリル酸の誘導体、及びメタクリル酸の誘導体；エチレン、プロピレン、及びブチレン等のオレフィン；が挙げられる。これらのモノビニル単量体は、単独で用いてもよいし、複数を組み合わせて用いてもよい。これらのうち、モノビニル単量体として、スチレン、スチレン誘導体、及びアクリル酸もしくはメタクリル酸の誘導体が、好適に用いられる。
【００２１】
モノビニル単量体は、それを重合して得られる、重合体のガラス転移温度（以下、Ｔｇと表す）が８０℃以下になるように選択することが好ましい。モノビニル単量体を単独で、あるいは２種以上を組み合わせて使用することにより、重合体のＴｇを所望の範囲に調整することができる。
【００２２】
ホットオフセット改善のために、重合性単量体の一部として、モノビニル単量体とともに、任意の架橋性の重合性単量体を用いることが好ましい。架橋性の重合性単量体とは、２つ以上の重合可能な官能基を持つモノマーのことをいう。架橋性の重合性単量体としては、例えば、ジビニルベンゼン、ジビニルナフタレン、及びこれらの誘導体等の芳香族ジビニル化合物；エチレングリコールジメタクリレート、及びジエチレングリコールジメタクリレート等の多価アルコールの不飽和ポリカルボン酸ポリエステル；Ｎ，Ｎ−ジビニルアニリン、及びジビニルエーテル等のその他のジビニル化合物；３個以上のビニル基を有する化合物；等を挙げることができる。これらの架橋性の重合性単量体は、それぞれ単独で、あるいは２種以上組み合わせて用いることができる。
本発明では、架橋性の重合性単量体を、モノビニル単量体１００重量部に対して、通常、０．１〜５重量部、好ましくは０．３〜２重量部の割合で用いることが望ましい。
【００２３】
また、さらに、重合性単量体の一部として、マクロモノマーを用いると、トナーの保存性と低温での定着性とのバランスが良好になるので好ましい。マクロモノマーは、分子鎖の末端に重合可能な炭素−炭素不飽和二重結合を有するもので、数平均分子量が、通常、１，０００〜３０，０００の反応性の、オリゴマーまたはポリマーである。マクロモノマーは、モノビニル単量体を重合して得られる、重合体のＴｇよりも、高いＴｇを有する重合体を与えるものが好ましい。マクロモノマーの量は、モノビニル単量体１００重量部に対して、通常、０．０１〜１０重量部、好ましくは０．０３〜５重量部、さらに好ましくは０．０５〜１重量部である。
【００２４】
本発明では、着色剤を用いるが、カラートナーを作製する場合、通常、ブラック、シアン、イエロー、マゼンタの着色剤をそれぞれ用いる。なお、その他の着色剤、例えば、二酸化チタン等のホワイトの着色剤を使用することも出来る。
本発明における着色剤において、ブラックの着色剤としては、カーボンブラック、チタンブラック、並びに酸化鉄亜鉛、及び酸化鉄ニッケル等の磁性粉、オイルブラック、等の、着色剤や染料を用いることができる。
【００２５】
シアンの着色剤としては、銅フタロシアニン化合物、その誘導体、及びアントラキノン化合物等が利用できる。
イエローの着色剤やマゼンタの着色剤としては、モノアゾ顔料、及びジスアゾ顔料等のアゾ系顔料、縮合多環系顔料等の化合物が用いられる。
各着色剤の量は、結着樹脂１００重量部に対して、好ましくは１〜１０重量部である。
【００２６】
着色樹脂粒子中での、着色剤の分散状態を向上させるために、顔料分散剤により着色剤の表面を処理することが好ましい。顔料分散剤としては、アルミニウムカップリング剤、シランカップリング剤、及びチタンカップリング剤等のカップリング剤が好ましい。
【００２７】
本発明において、着色樹脂粒子は、帯電制御剤を含有することが好ましい。負帯電性のトナーを製造する場合、負帯電性の帯電制御剤を主に用い、正帯電性のトナーを製造する場合、正帯電性の帯電制御剤を主に用いる。主として用いる帯電制御剤の極性と逆の極性の帯電制御剤を少量併用して使用してもよい。
【００２８】
正帯電性の帯電制御剤としては、ポリアミン樹脂、３級アミノ基含有共重合体、及び４級アンモニウム塩基含有共重合体等の帯電制御樹脂；イミダゾール化合物、ニグロシン染料、４級アンモニウム塩、並びにトリアミノトリフェニルメタン化合物等がある。
【００２９】
負帯電性の帯電制御剤としては、スルホン酸基含有共重合体、スルホン酸塩基含有共重合体、カルボン酸基含有共重合体、及びカルボン酸塩基含有共重合体等の帯電制御樹脂、並びにＣｒ、Ｃｏ、Ａｌ、及びＦｅ等の金属を含有するアゾ染料、サリチル酸金属化合物、並びにアルキルサリチル酸金属化合物等がある。
トナーの印字耐久性が良好になることから、帯電制御剤として、帯電制御樹脂を用いることが好ましい。帯電制御樹脂を用いる場合、その添加量は、結着樹脂１００重量部に対して、好ましくは０．０１〜３０重量部であり、より好ましくは０．３〜２５重量部である。
【００３０】
また、その他の添加物として、定着時におけるトナーの定着ロールからの離型性を改善できるので、離型剤を添加することが、好ましい。
離型剤としては、一般にトナーの離型剤として用いられるものであれば、特に制限無く用いることができる。低分子量ポリエチレン、低分子量ポリプロピレン、及び低分子量ポリブチレン等の低分子量ポリオレフィンワックス；分子末端酸化低分子量ポリプロピレン、分子末端をエポキシ基に置換した低分子量末端変性ポリプロピレン、これらと低分子量ポリエチレンのブロックポリマー、分子末端酸化低分子量ポリエチレン、分子末端をエポキシ基に置換した低分子量ポリエチレン、及びこれらと低分子量ポリプロピレンのブロックポリマー等の末端変性ポリオレフィンワックス；キャンデリラ、カルナウバ、ライス、木ロウ、及びホホバ等の天然ワックス；パラフィン、マイクロクリスタリン、及びペトロラクタム等の石油ワックス、並びにこれらの変性ワックス；モンタン、セレシン、及びオゾケライト等の鉱物ワックス；フィッシャートロプシュワックス等の合成ワックス；ペンタエリスリトールテトラミリステート、ペンタエリスリトールテトラパルミテート、ペンタエリスリトールテトラステアレート、及びペンタエリスリトールテトララウレート等のペンタエリスリトールエステルやジペンタエリスリトールヘキサミリステート、ジペンタエリスリトールヘキサパルミテート、及びジペンタエリスリトールヘキサラウレート等のジペンタエリスリトールエステル等の多価アルコールエステル化物；等が挙げられる。中でもトナーの低温定着性を向上させ、印字耐久性を悪化させないことから、多価アルコールエステル化物が好ましい。これらは１種を単独で用いてもよく、２種以上を組み合わせて用いてもよい。
上記離型剤は、モノビニル単量体１００重量部に対して、好ましくは０．１〜３０重量部用いられ、更に好ましくは１〜２０重量部用いられる。
【００３１】
その他の添加物として、分子量調整剤を使用することが好ましい。分子量調整剤としては、ｔ−ドデシルメルカプタン、ｎ−ドデシルメルカプタン、ｎ−オクチルメルカプタン、及び２，２，４，６，６−ペンタメチルヘプタン−４−チオール等のメルカプタン化合物が挙げられる。上記分子量調整剤の量は、モノビニル単量体１００重量部に対して、好ましくは０．０１〜１０重量部であり、更に好ましくは０．１〜５重量部である。
【００３２】
（２）液滴形成
本発明では、以上のようにして得られた、重合性単量体組成物を、分散安定剤を含む水系媒体中に分散させ、重合開始剤を添加した後、重合性単量体組成物の液滴形成を行なう。液滴形成の方法は特に限定されないが、例えば、インライン型乳化分散機（荏原製作所社製、商品名：マイルダー）、高速乳化・分散機（特殊機化工業社製、商品名：Ｔ．Ｋ．ホモミクサー  ＭＡＲＫ  ＩＩ型）等の強攪拌が可能な装置を用いて行なう。
【００３３】
本発明において、水系媒体は、水単独でもよいが、低級アルコール及び低級ケトン等の水に溶解可能な溶剤を併用することもできる。
【００３４】
本発明において、水系媒体には、分散安定化剤を含有させることが好ましい。分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の金属化合物や、ポリビニルアルコール、メチルセルロース、及びゼラチン等の水溶性高分子；アニオン性界面活性剤；ノニオン性界面活性剤；両性界面活性剤；等の有機化合物が挙げられる。上記分散安定化剤は１種又は２種以上を組み合わせて用いることができる。
【００３５】
上記分散安定化剤の中でも、金属化合物、特に難水溶性の金属水酸化物のコロイドを含有する分散安定化剤は、着色樹脂粒子の粒径分布を狭くすることができ、洗浄後の分散安定化剤残存量が少ないので、得られる重合トナーは、画像を鮮明に再現することができ、特に、高温高湿下の画像品質を悪化させないので好ましい。
【００３６】
重合開始剤としては、過硫酸カリウム、及び過硫酸アンモニウム等の過硫酸塩；４，４’−アゾビス（４−シアノバレリック酸）、２，２’−アゾビス（２−メチル−Ｎ−（２−ヒドロキシエチル）プロピオンアミド、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ヘキシルパーオキシ−２−エチルヘキサノエート、ｔ−ブチルパーオキシピバレート、ジイソプロピルパーオキシジカーボネート、ジ−ｔ−ブチルパーオキシイソフタレート、及びｔ−ブチルパーオキシイソブチレート等の有機過酸化物が挙げられる。これらの中で、残留重合性単量体を少なくすることができ、印字耐久性も優れることから、有機過酸化物を用いるのが好ましい。
重合開始剤は、前記のように、重合性単量体組成物が水系媒体中へ分散された後、液滴形成前に、添加されても良いが、重合性単量体組成物へ添加されても良い。
【００３７】
重合性単量体組成物の重合に用いられる、重合開始剤の添加量は、モノビニル単量体１００重量部に対して、好ましくは０．１〜２０重量部であり、さらに好ましくは０．３〜１５重量部であり、最も好ましくは１．０〜１０重量部である。
【００３８】
（３）重合
上記のようにして、液滴形成を行ない、得られた水系媒体を加熱し、重合を開始し、着色樹脂粒子の水分散液が得られる。
重合性単量体組成物の重合温度は、好ましくは５０℃以上であり、更に好ましくは６０〜９５℃である。また、重合の反応時間は好ましくは１〜２０時間であり、更に好ましくは２〜１５時間である。
【００３９】
着色樹脂粒子は、そのまま外添剤を添加してトナーとして用いてもよいが、この着色樹脂粒子をコア層とし、その外側にコア層と異なるシェル層を作ることで得られる、所謂コアシェル型の着色樹脂粒子とすることが好ましい。コアシェル型の着色樹脂粒子は、Ｔｇの低い物質よりなるコア層を、それより高いＴｇを有する物質で被覆することにより、定着温度の低温化（低温定着性）と保存時の凝集防止（保存性）とのバランスを取ることができる。
【００４０】
上述した、重合法により得られる着色樹脂粒子を用いて、コアシェル型の着色樹脂粒子を製造する方法としては、特に制限がなく、従来公知の方法によって製造することができる。ｉｎ  ｓｉｔｕ重合法や相分離法が、製造効率の点から好ましい。
【００４１】
ｉｎ  ｓｉｔｕ重合法によるコアシェル型の着色樹脂粒子の製造法を以下に説明する。
重合法により得られた着色樹脂粒子が分散している水系媒体中に、シェル層を形成するための重合性単量体（シェル用重合性単量体）と重合開始剤を添加し、重合することでコアシェル型の着色樹脂粒子を得ることができる。
【００４２】
シェル用重合性単量体としては、前述のモノビニル単量体と同様なものが使用できる。その中でも、スチレン、アクリロニトリル、及びメチルメタクリレート等の、Ｔｇが８０℃を超える重合体が得られる単量体を、単独であるいは２種以上組み合わせて使用することが好ましい。
【００４３】
シェル用重合性単量体の重合に用いる重合開始剤としては、過硫酸カリウム、及び過硫酸アンモニウム等の過硫酸金属塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等のアゾ系開始剤；等の水溶性重合開始剤を挙げることができる。重合開始剤の量は、シェル用重合性単量体１００重量部に対して、好ましくは、０．１〜３０重量部、より好ましくは１〜２０重量部である。
【００４４】
（４）濾過、洗浄、脱水、乾燥
重合により得られた、着色樹脂粒子の水分散液は、重合終了後に、常法に従い、濾過、分散安定化剤の除去を行なう洗浄、脱水、及び乾燥の操作が、行われ、重合法による着色樹脂粒子が得られる。
【００４５】
上記の洗浄の方法としては、分散安定化剤として無機水酸化物等の無機化合物を使用した場合、着色樹脂粒子の水分散液への酸、又はアルカリの添加により、分散安定化剤を水に溶解し除去することが好ましい。分散安定化剤として、難水溶性無機水酸化物のコロイドを使用した場合、酸を添加して、着色樹脂粒子水分散液のｐＨを６．５以下に調整することが好ましい。添加する酸としては、硫酸、塩酸、及び硝酸等の無機酸、並びに蟻酸、及び酢酸等の有機酸を用いることができるが、除去効率の大きいことや製造設備への負担が小さいことから、特に硫酸が好適である。
【００４６】
脱水、濾過の方法は、種々の公知の方法などを用いることが出来、特に限定されない。例えば、遠心濾過法、真空濾過法、加圧濾過法などを挙げることが出来る。また、乾燥の方法も、特に限定されず、種々の方法が使用できる。
【００４７】
粉砕法を採用して着色樹脂粒子を製造する場合、以下のようなプロセスで行なう。詳しくは、まず、結着樹脂、着色剤、並びに、所望により、離型剤、及び帯電制御剤を混合機、例えば、ボールミル、Ｖ型混合機、ヘンシェルミキサー（：商品名）、高速ディゾルバ、インターナルミキサー、フォールバーグ等を用いて混合する。次に、上記により得られた混合物を、加圧ニーダー、二軸押出混練機、ローラなどを用いて加熱しながら混練する。得られた混練物を、ハンマーミル、カッターミル、及びローラミル等の粉砕機を用いて、粗粉砕する。更に、ジェットミル、及び高速回転式粉砕機等の粉砕機を用いて微粉砕したのち、風力分級機、及び気流式分級機等の分級機により所望の粒径に分級して粉砕法による着色樹脂粒子を得る。粉砕法で用いる着色剤、並びに所望により使用される、離型剤、及び帯電制御剤は、前述の重合法で挙げたものを用いることができる。
【００４８】
上記により得られる粉砕法による着色樹脂粒子は、前述の重合法に得られる着色樹脂粒子と同じく、ｉｎ  ｓｉｔｕ重合法等の方法によりコアシェル型の着色樹脂粒子とすることもできる。
【００４９】
以上により重合法または粉砕法により着色樹脂粒子が得られる。以下、本発明のトナーを構成する、着色樹脂粒子、またはコアシェル型の着色樹脂粒子について述べる（以下の着色樹脂粒子は、コアシェル型のものとそうでないもの両方を含む）。
【００５０】
着色樹脂粒子の体積平均粒径（Ｄｖ）が好ましくは３〜１５μｍであり、更に好ましくは４〜１２μｍである。Ｄｖがこれらの範囲未満であるとトナーの流動性が低下し、転写性が悪化したり、カスレが発生したり、画像濃度が低下する場合があり、これらの範囲を超えると画像の解像度が低下する場合がある。
【００５１】
また、着色樹脂粒子の体積平均粒径（Ｄｖ）と個数平均粒径（Ｄｐ）との比（Ｄｖ／Ｄｐ）は、好ましくは１．００〜１．３０であり、更に好ましくは１．００〜１．２０である。Ｄｖ／Ｄｐがこれらの範囲を超えると、カスレが発生したり、転写性、画像濃度及び解像度の低下が起こったりする場合がある。
【００５２】
本発明のトナーを構成する着色樹脂粒子は、その球形度（Ｓｃ／Ｓｒ）が１．００〜１．３０であるものを用いることが好ましく、球形度（Ｓｃ／Ｓｒ）が１．００〜１．２０であるものを用いることが更に好ましい。球形度（Ｓｃ／Ｓｒ）がこれらの範囲を超えると、転写性が低下したり、トナーの流動性が低下し、カスレ易くなったりする場合がある。着色樹脂粒子の球形度（Ｓｃ／Ｓｒ）は、以下のように求められる。着色樹脂粒子を電子顕微鏡で撮影し、得られた写真を画像処理解析装置（ニレコ社製、商品名：ルーゼックスＩＩＤ）により、フレーム面積に対する粒子の面積率を最大２％、トータル処理数を１００個の条件で測定する。得られた１００個の着色樹脂粒子の球形度（Ｓｃ／Ｓｒ）を平均することにより求められる。
球形度＝Ｓｃ／Ｓｒ
Ｓｃ：着色樹脂粒子の絶対最大長を直径とした円の面積
Ｓｒ：着色樹脂粒子の実質投影面積
【００５３】
（５）外添
本発明のトナーは、トナーの帯電性、流動性、保存性等を調整するために、高速撹拌機を用いて、着色樹脂粒子、及び外添剤を混合し（外添）、一成分トナーとするか、もしくは、着色樹脂粒子、及び外添剤、さらに、フェライト、及び鉄粉等のキャリア粒子を混合し、二成分トナーとする。
【００５４】
上記外添は該着色樹脂粒子と該外添剤を、ミキサー類を用い混合・攪拌することにより該外添剤が該着色樹脂粒子に被覆される。高速撹拌機としては、ヘンシェルミキサー（：商品名、三井鉱山社製）、スーパーミキサー（：商品名、川田製作所製）、Ｑミキサー（：商品名、三井鉱山社製）、メカノフュージョンシステム（：商品名、細川ミクロン社製）、メカノミル（：商品名、岡田精工社製）などが挙げられる。
【００５５】
２種類以上の外添剤を併用する場合は、着色樹脂粒子と全外添剤を、高速撹拌機入れ、外添してもいいが、着色樹脂粒子と粒径の大きい外添剤のみを高速撹拌機に入れて外添したのち、より粒径の小さい外添剤をさらに加えて、外添を行なうことが好ましい。
【００５６】
本発明では、外添剤として、層間に４級アンモニウムイオンがインターカレーションされている無機層状粘土化合物の微粒子を用いる。
無機層状粘土化合物としては、例えば、カオリナイト、ディッカイト、ハロイサイト、リザーサイト等のカオリン族；モンモリロナイト、ハイデライト、ノントロナイト、ヘクトライト、サポナイト等のスメクタイト族；金雲母、黒雲母、白雲母、パラゴナイト、セリサイト等の雲母（マイカ）族；クリノクロア、シャモサイト、ペナンタイト、ドンバサイト等の緑泥石族；タルク、ウィレムサイト、ケロライト、パイロフィライト等のタルク−パイロフィライト群；等が挙げられる。これらの中でも、モンモリロナイト、ハイデライト、ノントロナイト、ヘクトライト、サポナイト等のスメクタイト族が好ましく、モンモリロナイトを主成分とする粘土であるベントナイトがより好ましい。
上記のような無機層状粘土化合物においては、その層間には、通常、アルカリ金属やアルカリ土類金属のカチオンが存在している。これらのカチオンは、層の部分との結合が弱く、他のカチオンを含む溶液と接触すると、カチオンの交換反応が起こることが知られている。このような層間に異種のイオン又は分子を取り込ませる反応は、「インターカレーション」と言われる。
【００５７】
本発明においてインターカレーションを行う方法としては、無機層状粘土化合物を低級アルコールや水等の水系媒体に分散し、そこへ４級アンモニウム塩を添加したのち、攪拌下に、加熱する方法が挙げられる。この攪拌は、例えば、インライン型乳化分散機（荏原製作所社製、商品名：マイルダー）、高速乳化分散機（特殊機化工業製、商品名：Ｔ．Ｋ．ホモミクサー  ＭＡＲＫ  ＩＩ型）等の強攪拌が可能な装置を用いることが好ましい。
【００５８】
本発明におけるインターカレーションに用いる４級アンモニウム塩としては、テトラアルキルアンモニウムカチオン、ベンジル基とアルキル基とを有するアンモニウムカチオン、ピリジニウムカチオン等が使用できる。これらの４級アンモニウム塩を構成するアニオンとしては、水酸化イオン、ハロゲンイオン（フッ素イオン、塩素イオン、臭素イオン及びヨウ素イオン）、硝酸イオン、亜硝酸イオン、及びメトサルフェートイオン等が挙げられ、塩素イオンが好ましい。
【００５９】
テトラアルキルアンモニウムカチオンとしては、炭素数１〜２２のアルキル基からなるアンモニウムカチオン等が使用できる。これらからなる４級アンモニウム塩として、ラウリルトリメチルアンモニウムクロライド、ジラウリルジメチルアンモニウムクロライド、ジデシルジメチルアンモニウムクロライド、セチルトリメチルアンモニウムクロライド、ジメチルジオクチルアンモニウムブロマイド、トリメチルステアリルアンモニウムブロマイド、ジメチルジステアリルアンモニウムクロライド、セチルトリメチルアンモニウムメトサルフェート、ステアラミドエチルジエチルメチルアンモニウムメトサルフェート及びラウリルアミドエチルジエチルメチルアンモニウムメトサルフェート等が挙げられる。
【００６０】
ベンジル基とアルキル基とを有するアンモニウムカチオンとしては、ベンジル基と炭素数１〜２２のアルキル基とを有するアンモニウムカチオン等が使用でき、これらからなるアンモニウム塩としては、例えば、ベンジルラウリルジメチルアンモニウムクロライド（塩化ベンザルコニウム）及びベンジルジメチルオクチルアンモニウムメトサルフェート等が挙げられる。
ピリジニウムカチオンとしては、アルキル基（炭素数８〜２２）を有するピリジニウムカチオン等が使用でき、Ｎ−セチルピリジニウムクロライド、Ｎ−オレイルピリジニウムクロライド、Ｎ−ラウリルピリジニウムクロライド及びＮ−ラウリルピリジニウムメトサルフェート等が挙げられる。
【００６１】
本発明においては、無機層状粘土化合物の微粒子が疎水化処理されていることが好ましい。疎水化処理剤としては、例えば、シランカップリング剤、シリコーンオイル、脂肪酸及び脂肪酸金属塩等を使用することができる。この中でも、シランカップリング剤、及びシリコーンオイルが好ましい。シランカップリング剤としては、例えば、ヘキサメチルジシラザン等のジシラザン；環状シラザン；トリメチルシラン、トリメチルクロルシラン、ジメチルジクロルシラン、メチルトリクロルシラン、アリルジメチルクロルシラン、ベンジルジメチルクロルシラン、メチルトリメトキシシラン、メチルトリエトキシシラン、イソブチルトリメトキシシラン、ジメチルジメトキシシラン、ジメチルジエトキシシラン、トリメチルメトキシシラン、ヒドロキシプロピルトリメトキシシラン、フェニルトリメトキシシラン、ｎ−ブチルトリメトキシシラン、ｎ−ヘキサデシルトリメトキシシラン、ｎ−オクタデシルトリメトキシシラン、ビニルトリメトキシシラン、ビニルトリエトキシシラン、γ−メタクリルオキシプロピルトリメトキシシラン、及びビニルトリアセトキシシラン等のアルキルシラン化合物、並びにγ−アミノプロピルトリエトキシシラン、γ−（２−アミノエチル）アミノプロピルトリメトキシシラン、γ−（２−アミノエチル）アミノプロピルメチルジメトキシシラン、Ｎ−フェニル−３−アミノプロピルトリメトキシシラン、Ｎ−（２−アミノエチル）３−アミノプロピルトリメトキシシラン、及びＮ−β−（Ｎ−ビニルベンジルアミノエチル）−γ−アミノプロピルトリメトキシシラン等のアミノシラン化合物；等が挙げられる。シリコーンオイルとしては、ジメチルポリシロキサン、メチルハイドロジェンポリシロキサン、メチルフェニルポリシロキサン、及びアミノ変性シリコーンオイル等が挙げられる。疎水化処理剤は、上記のうち、１種あるいは２種以上含有してもよく、シリコーンオイル、またはシランカップリング剤を用いると、得られるトナーは、高画質が得られるものとなるのでより好ましい。また、良好な正帯電性を持つトナーが得られる易いことから、アミノシラン化合物やアミノ変性シリコーンオイル等のアミノ基を含有する化合物を用いることがさらに好ましい。
【００６２】
本発明において、無機層状粘土化合物の微粒子を疎水化処理する方法としては、一般的な方法を用いることができ、乾式法、湿式法が挙げられる。具体的には、微粒子を高速で撹拌しながら、上記疎水化処理剤を滴下または噴霧する方法、及び上記疎水化処理剤を有機溶媒に溶解し、処理剤を含む有機溶媒を撹拌しながら微粒子を添加する方法等が挙げられる。
【００６３】
本発明において、上記のインターカレーションに用いる無機層状粘土化合物の微粒子の個数平均一次粒径は、０．１〜１０μｍであることが好ましく、より好適には０．２〜０．８μｍ、さらに好適には０．３〜０．７μｍである。
また、無機層状粘土化合物の微粒子の量は、着色樹脂粒子１００重量部に対し、０．０５〜２重量部が好ましく、０．０５〜１重量部がより好ましく、０．１〜０．５重量部が特に好ましい。。
【００６４】
本発明においては、外添剤が、更に、個数平均一次粒径が５〜１５ｎｍの微粒子（以下、「微粒子（Ａ）」という。）、及び、個数平均一次粒径が２０〜２００ｎｍの微粒子（以下、「微粒子（Ｂ）」という。）を含有することが好ましい。微粒子（Ａ）と微粒子（Ｂ）は、シリカ又はチタニア（二酸化チタン）の微粒子よりなる。
【００６５】
上記微粒子（Ａ）の個数平均一次粒径は、５〜１５ｎｍであり、より好ましくは、５〜１５ｎｍである。個数平均一次粒径がこの範囲にあると、流動性が良くカスレのない良好な印字画像が得られる。また、微粒子（Ａ）は、疎水化処理剤を用いて微粒子の表面が処理されることにより、疎水化処理されたものであることが好ましい。
上記微粒子（Ｂ）の個数平均一次粒径は、２０〜２００ｎｍであり、より好ましくは、２５〜１００ｎｍである。個数平均一次粒径がこの範囲にあると、カブリの少ないトナーが得られ、印字耐久においても、本発明の無機層状粘土化合物の微粒子の効果が得られやすい。
【００６６】
本発明においては、好ましく用いられる微粒子（Ａ）及び微粒子（Ｂ）も疎水化処理されていることが好ましく、疎水化処理剤及び疎水化処理の方法は、無機層状粘土化合物の微粒子の場合と同様に行うことができる。
【００６７】
微粒子（Ａ）の量は、着色樹脂粒子１００重量部に対し、０．１〜３重量部が好ましく、０．３〜１．５重量部がより好ましい。
微粒子（Ｂ）の量は、着色樹脂粒子１００重量部に対し、０．１〜３重量部が好ましく、０．３〜２重量部がより好ましい。
【００６８】
本発明において、外添剤として、さらに、その他の微粒子を必要に応じて用いてもよい。例えば、酸化アルミニウム、酸化亜鉛、酸化錫、炭酸カルシウム、燐酸カルシウム、及び酸化セリウム等の無機微粒子；メタクリル酸エステル重合体、アクリル酸エステル重合体、スチレン−メタクリル酸エステル共重合体、スチレン−アクリル酸エステル共重合体、メラミン樹脂、及びコアがスチレン重合体でシェルがメタクリル酸エステル重合体で形成されたコアシェル型粒子等の有機樹脂粒子；が挙げられる。
その他の微粒子の量は、着色樹脂粒子１００重量部に対して、０．１〜３重量部であり、好ましくは、０．２〜２重量部である。
【００６９】
本発明の静電荷像現像用トナーは、常温常湿環境下のみならず、高温高湿環境下においても印字耐久性に優れ、さらに幅広いトナー帯電量領域においてカブリが発生しない。
【実施例】
【００７０】
本発明の製造方法を実施例により、さらに詳細に説明するが、本発明は以下の実施例のみに限定されるものではない。なお、部及び％は特に断りのない限り重量基準である。
本実施例において行った試験方法は以下のとおりである。
【００７１】
（着色樹脂粒子の物性）
（１）体積平均粒径と粒径分布
着色樹脂粒子の体積平均粒径（Ｄｖ）、及び粒径分布即ち体積平均粒径と個数平均粒径（Ｄｐ）との比（Ｄｖ／Ｄｐ）は、マルチサイザー（ベックマン・コールター社製）により測定した。このマルチサイザーによる測定は、アパーチャー径：１００μｍ、媒体：イソトンＩＩ、濃度１０％、測定粒子個数：１０００００個の条件で行った。
【００７２】
（外添剤の物性）
（２）個数平均一次粒径
無機層状粘土化合物の微粒子、及び外添剤の微粒子の個数平均一次粒径は、以下の方法で得られる値を、個数平均一次粒径とした。まず、各粒子の電子顕微鏡写真を撮影し、その写真を画像処理解析装置（ニレコ社製、商品名：ルーゼックスＩＩＤ）により、フレーム面積に対する粒子の面積率：最大２％、トータル処理粒子数：１００個の条件で粒子の投影面積に対応する円相当径を算出し、その算術平均値を得た。
【００７３】
（印字試験）
（３）印字耐久性（ＮＮ環境、ＨＨ環境）
市販の非磁性一成分現像方式プリンターのプリンターを用い、印字用紙をセットし、現像装置にトナーを入れた。温度２３℃、湿度５０％ＲＨの常温常湿（ＮＮ）環境の各環境下で２４時間放置した後、同環境にて、５％印字濃度で連続印字を行なった。５００枚毎にベタ印字（印字濃度１００％）をして反射式画像濃度計（マクベス社製、商品名：ＲＤ９１８）でそのベタ印字部の印字濃度を測定した。さらに、その後、白ベタ印字（印字濃度０％）を行ない、白ベタ印字の途中でプリンターを停止させ、現像後の感光体上にある非画像部のトナーを粘着テープ（住友スリーエム社製、製品名：スコッチメンディングテープ８１０−３−１８）に付着させ、それを印字用紙に貼り付けた。次に、その粘着テープを貼り付けた印字用紙の白色度（Ｂ）を、白色度計（日本電色社製）で測定し、同様にして、未使用の粘着テープだけを印字用紙に貼り付け、その白色度（Ａ）を測定し、この白色度の差（Ｂ−Ａ）をかぶり値（％）とした。この値が小さい方が、かぶりが少なく良好であることを示す。
印字濃度が１．３以上で、且つかぶり値が３以下の画質を維持できる連続印字枚数を調べ、その枚数をＮＮ環境の耐久印字枚数とした。
同様にして、３０℃８０％ＲＨの高温高湿（ＨＨ）環境下において、印字耐久試験を行ない、ＨＨ環境の印字耐久枚数を得た。
試験は、連続印字枚数を１５，０００枚まで実施し、試験結果に「１５，０００＜」とあるのは、１５，０００枚連続で印字しても上記基準を満たしていることを示す。
【００７４】
（３）耐久終了時トナー帯電量（ＮＮ環境）
（２）におけるＮＮ環境の印字耐久試験で、カブリが発生し耐久が終了した時点で、現像ロール上に付着したトナーの帯電量（μＣ／ｇ）を、吸引式帯電量測定装置（トレックジャパン社製、商品名：２１０ＨＳ−２Ａ）を用いて測定した。試験結果に「１５，０００＜」とあるのは、印字耐久試験が１５０００枚終了した時点で測定した。
【００７５】
（無機層状粘土化合物微粒子製造例１）
個数平均一次粒径０．５μｍのベントナイト１５０部を、イオン交換水１，５００部に入れて分散させた後、ジメチルジステアリルアンモニウムクロライド（４級アンモニウム塩）１５部を添加した。次いで、得られた分散液を、８０℃に加温した後、高速乳化分散機（特殊機化工業製、商品名：Ｔ．Ｋ．ホモミクサー  ＭＡＲＫ  ＩＩ型）により１時間撹拌した。濾別により得られた固形分を、脱イオン水で繰り返し洗浄した後、脱水し、真空乾燥機により、６０℃、２４時間乾燥しジメチルジステアリルアンモニウムが層間にインターカレーションされた無機層状粘土化合物微粒子１を得た。
【００７６】
（無機層状粘土化合物微粒子製造例２）
得られた無機層状粘土化合物微粒子１を下記の方法により疎水化処理を行ない、無機層状粘土化合物微粒子２を得た。得られた微粒子の個数平均一次粒径は０．５μｍであった。
無機層状粘土化合物微粒子１  1００ｇを、容器内に入れた後、そこへ、気化させたＮ−フェニル−３−アミノプロピルトリメトキシシラン（アミノ基含有シランカップリング剤、信越化学工業社製、商品名：ＫＢＭ−５７３））１６ｇを窒素と随伴して導入し、無機層状粘土化合物微粒子１とガス化したアミノ基含有シランカップリング剤とを接触させて、疎水化処理を行なった。
【００７７】
（無機層状粘土化合物微粒子製造例３〜６）
無機層状粘土化合物微粒子３〜４は、無機層状粘土化合物微粒子１において、ジメチルジステアリルアンモニウムクロライドを、それぞれ、ラウリルピリジニウムクロライド、ベンジルラウリルジメチルアンモニウムクロライドに変えた以外は、無機層状粘土化合物微粒子製造例１と同様の操作を行い、更に、無機層状粘土化合物微粒子製造例２と同様に疎水化処理を行うことによりそれぞれ得た。得られた微粒子の個数平均一次粒径は０．５μｍであった。
無機層状粘土化合物微粒子５は、無機層状粘土化合物微粒子１において、個数平均一次粒径０．５μｍのベントナイトを個数平均一次粒径１μｍのカオリナイトに変え、無機層状粘土化合物微粒子製造例１と同様の操作を行い、更に、無機層状粘土化合物微粒子製造例２と同様に疎水化処理を行うことにより得た。得られた微粒子の個数平均一次粒径は１μｍであった。
無機層状粘土化合物微粒子６は、無機層状粘土化合物微粒子５で用いたカオリナイトを、アンモニウム塩によるインターカレーションを行わず、無機層状粘土化合物微粒子製造例２と同様の疎水化処理のみを行うことにより得た。得られた微粒子の個数平均一次粒径は１μｍであった。
【００７８】
（実施例１）
モノビニル単量体としてスチレン８３部とｎ−ブチルアクリレート１７部（得られる共重合体の計算Ｔｇ＝６０℃）、ブラック着色剤としてカーボンブラック（三菱化学社製、商品名：＃２５Ｂ）７部、帯電制御剤（スチレン／アクリル樹脂、藤倉化成社製、商品名：ＦＣＡ−２０７Ｐ）１部、架橋性単量体としてジビニルベンゼン０．６部、分子量調整剤としてｔ−ドデシルメルカプタン１．９部、及びマクロモノマーとしてポリメタクリル酸エステルマクロモノマー（東亜合成化学工業社製、商品名：ＡＡ６）０．２５部を、撹拌、混合した後、メディア型湿式粉砕機により、湿式粉砕した。湿式粉砕により得られた組成物に、離型剤としてジペンタエリスリトールヘキサミリステート５部を添加、溶解して、重合性単量体組成物を得た。
これと別に、室温で、イオン交換水２５０部に塩化マグネシウム１０．２部を溶解した水溶液に、イオン交換水５０部に水酸化ナトリウム６．２部を溶解した水溶液を、撹拌下で徐々に添加して、水酸化マグネシウムコロイド（難水溶性の金属水酸化物コロイド）分散液を調製した。
【００７９】
上記により得られた、水酸化マグネシウムコロイド分散液に、上記重合性単量体組成物を投入、撹拌し、そこに、重合開始剤としてｔ−ブチルパーオキシ−２−エチルヘキサノエート（日本油脂社製、商品名：パーブチルＯ）６部添加後、インライン型乳化分散機（荏原製作所社製、商品名：エバラマイルダー）を用いて、高剪断撹拌して、液滴形成を行なった。
【００８０】
前記の液滴形成した重合性単量体組成物の水分散液を、反応器へ入れ、９０℃に昇温し、重合反応を行なった。重合転化率がほぼ１００％に達したときに、そこへ、メチルメタクリレート１部（シェル用重合性単量体）とイオン交換水１０部とを混合して得られた分散液、及びイオン交換水２０部に溶解した２，２′−アゾビス（２−メチル−Ｎ−（２−ハイドロキシエチル）−プロピオンアミド））（シェル用重合開始剤、和光純薬社製、商品名：ＶＡ−０８６）０．３部を添加した。その後、更に４時間、９０℃で維持して、重合を継続した後、室温まで冷却し、着色樹脂粒子の水分散液を得た。
【００８１】
得られた着色樹脂粒子の水分散液に、硫酸を添加してｐＨを６．５以下にして酸洗浄を行ない、濾過により脱水した後、再び、イオン交換水５００部を加えて再スラリー化する、水洗浄を行った。その後、同様に、脱水と水洗浄を、数回繰り返し、濾過により脱水した後、乾燥機の容器内に入れ、温度４５℃で４８時間、乾燥し、乾燥した着色樹脂粒子を得た。
この乾燥した着色樹脂粒子の体積平均粒径（Ｄｖ）は９．１μｍであり、体積平均粒径（Ｄｖ）／個数平均粒径（Ｄｐ）は１．１４、球形度（Ｓｃ／Ｓｒ）は１．１２であった。
【００８２】
上記により得られた着色樹脂粒子１００部に、微粒子（Ａ）として、疎水化処理された個数平均一次粒径が１２ｎｍであるシリカ微粒子（クラリアント社製、商品名：ＨＤＫ２１５０）０．８部と、微粒子（Ｂ）として、疎水化処理された個数平均一次粒径が３０ｎｍのシリカ微粒子（日本アエロジル社製、商品名：ＮＡ５０Ｙ）１部と、無機層状粘土化合物微粒子製造例２で得られた無機層状粘土化合物微粒子２を０．２部添加し、高速攪拌機（三井鉱山社製、商品名：ヘンシェルミキサー）を用いて、５分間、周速３０ｍ／ｓで混合し、外添を行ない、非磁性一成分の静電荷像現像用トナーを調製した。
【００８３】
（実施例２）
実施例１において、無機層状粘土化合物微粒子２を、無機層状粘土化合物微粒子１に変えた以外は、実施例１と同様にして非磁性一成分の静電荷像現像用トナーを調製した。試験結果を表１に示す。
【００８４】
（実施例３）
実施例１において、無機層状粘土化合物微粒子２を、無機層状粘土化合物微粒子３に変えた以外は、実施例１と同様にして非磁性一成分の静電荷像現像用トナーを調製した。試験結果を表１に示す。
【００８５】
（実施例４）
実施例１において、無機層状粘土化合物微粒子２を、た無機層状粘土化合物微粒子４に変えた以外は、実施例１と同様にして非磁性一成分の静電荷像現像用トナーを調製した。試験結果を表１に示す。
【００８６】
（実施例５）
実施例１において、無機層状粘土化合物微粒子２を、無機層状粘土化合物微粒子５に変えた以外は、実施例１と同様にして非磁性一成分の静電荷像現像用トナーを調製した。試験結果を表１に示す。
【００８７】
（比較例１）
実施例１において、無機層状粘土化合物微粒子２を、用いなかったこと以外は、実施例１と同様にして非磁性一成分の静電荷像現像用トナーを調製した。試験結果を表１に示す。
【００８８】
（比較例２）
実施例１において、無機層状粘土化合物微粒子２を、無機層状粘土化合物微粒子６に変えた以外は、実施例１と同様にして非磁性一成分の静電荷像現像用トナーを調製した。試験結果を表１に示す。
【００８９】
【表１】
2008009202.tif 000002
【００９０】
表１に記載されている試験結果より、以下のことがわかる。
外添剤として、４級アンモニウムイオンがインターカレーションされている無機層状粘土化合物を用いていない比較例１では、ＮＮ環境及びＨＨ環境において、それぞれ５，０００枚、２，０００枚印字後の画像濃度が低下し、カブリが生じ、その際のトナー帯電量は１８μＣ／ｇであった。
また、外添剤として４級アンモニウムイオンがインターカレーションされていない無機層状粘土化合物６を用いた比較例２では、比較例１と比べ、やや良好であるものの、同様の結果を示した。
これに対して、外添剤として無機層状粘土化合物の層間に４級アンモニウムイオンがインターカレーションされた無機層状粘土化合物微粒子を含有する実施例のトナーでは、ＮＮ環境下及び、ＨＨ環境下における印字耐久試験において、優れた印字耐久性を示し、低いトナー帯電量になってもかぶりが発生しにくかった。